(57)【特許請求の範囲】
【請求項１】
セメント，最大寸法２５ｍｍ以下の骨材，植物短繊維，水および混和剤からなるコンクリート配合において，骨材粒度と水量の調整により空隙率１５〜２０％とし且つ２０Ｋｇ／ｍ3以上の植物短繊維を分散含有させて透水係数を１.０〜３.０ｃｍ／ｓｅｃとし，下記(1) の測定法に従う単位吸水量が１００Ｌ／ｍ3以上，下記(2) の測定法に従う単位脱水量が５０Ｌ／ｍ3以上であるウエットポーラスコンクリート。
(1) 単位吸水量の測定法：直径１０ｃｍで高さ２０ｃｍの円柱供試体を１１０℃で湿度０％の乾燥器内にて絶乾状態としてその重量Ｗｄ（Ｋｇ）を測定し，絶乾状態の供試体全体に給水を２４時間続けた時点での重量Ｗｗ（Ｋｇ）を測定し，（Ｗｗ−Ｗｄ）／Ｖを求め，これを単位吸水量（Ｌ／ｍ3）とする。ここで，Ｗｗ−Ｗｄは供試体が吸水した水の重量（Ｋｇ）であり，その数値は供試体が吸水した水の体積（Ｌ）に相当する。Ｖは供試体の体積（ｍ3）である。
(2) 単位脱水量の測定法：直径１０ｃｍで高さ２０ｃｍの円柱供試体の全体を水中に重量変化が生じないまで浸漬して定重量Ｗｃ（Ｋｇ）を測定し，この定重量物を３０℃の乾燥器内で２４時間保持した時点での重量Ｗｅ（Ｋｇ）を測定し，（Ｗｃ−Ｗｅ）／Ｖを求め，これを単位脱水量（Ｌ／ｍ3）とする。ここで，Ｗｃ−Ｗｅは供試体から脱水した水の重量（Ｋｇ）であり，その数値は供試体から脱水した水の体積（Ｌ）に相当する。Ｖは供試体の体積（ｍ3）である。
【請求項２】
セメント，最大寸法２５ｍｍ以下の骨材，植物短繊維，水および混和剤からなるコンクリート配合において，骨材粒度と水量の調整により空隙率１０〜１５％とし且つ２０Ｋｇ／ｍ3以上の植物短繊維を分散含有させて透水係数を０.１〜０.５ｃｍ／ｓｅｃとし，下記(1) の測定法に従う単位吸水量が１００Ｌ／ｍ3以上，下記(2) の測定法に従う単位脱水量が５０Ｌ／ｍ3以上であるウエットポーラスコンクリート。
(1) 単位吸水量の測定法：直径１０ｃｍで高さ２０ｃｍの円柱供試体を１１０℃で湿度０％の乾燥器内にて絶乾状態としてその重量Ｗｄ（Ｋｇ）を測定し，絶乾状態の供試体全体に給水を２４時間続けた時点での重量Ｗｗ（Ｋｇ）を測定し，（Ｗｗ−Ｗｄ）／Ｖを求め，これを単位吸水量（Ｌ／ｍ3）とする。ここで，Ｗｗ−Ｗｄは供試体が吸水した水の重量（Ｋｇ）であり，その数値は供試体が吸水した水の体積（Ｌ）に相当する。Ｖは供試体の体積（ｍ3）である。
(2) 単位脱水量の測定法：直径１０ｃｍで高さ２０ｃｍの円柱供試体の全体を水中に重量変化が生じないまで浸漬して定重量Ｗｃ（Ｋｇ）を測定し，この定重量物を３０℃の乾燥器内で２４時間保持した時点での重量Ｗｅ（Ｋｇ）を測定し，（Ｗｃ−Ｗｅ）／Ｖを求め，これを単位脱水量（Ｌ／ｍ3）とする。ここで，Ｗｃ−Ｗｅは供試体から脱水した水の重量（Ｋｇ）であり，その数値は供試体から脱水した水の体積（Ｌ）に相当する。Ｖは供試体の体積（ｍ3）である。
【請求項３】
単位吸水量が１４０Ｌ／ｍ3以上，単位脱水量：７０Ｌ／ｍ3以上である請求項１または２に記載のウエットポーラスコンクリート。
【請求項４】
植物短繊維の配合量が３０Ｋｇ／ｍ3以上で，単位吸水量が１６０Ｌ／ｍ3以上，単位脱水量：８０Ｌ／ｍ3以上である請求項１または２に記載のウエットポーラスコンクリート。
【請求項５】
植物短繊維は，麻，綿，籾，藁の少なくとも１種を原料とする請求項１ないし４のいずれかに記載のウエットポーラスコンクリート。
【請求項６】
最大寸法２５ｍｍの軽量骨材を用いて気乾比重を１.７以下とした請求項１ないし５のいずれかに記載のウエットポーラスコンクリート。
【発明の詳細な説明】
【０００１】
【発明の属する技術分野】
本発明は，土壌に似た保水機能や動植物生育機能を備えた高吸水・高保水コンクリート（ウエットポーラスコンクリート）に関する。
【０００２】
【従来の技術】
従来より，セメント系コンクリートは各種構造物を構成する基本的な材料として広く使用されてきたが，最近になって，コンクリート製品や構造物は，土壌や岩石等の天然素材とは異なり，周辺環境や生物に悪い影響を及ぼしていると言われることがあり，河川整備などの事業ではコンクリートの使用を制限することも始まっている。
【０００３】
実際のところ，河川・港湾・海岸等に用いられる護岸コンクリート，コンクリート製の土留め擁壁，さらには小河川や農業用水等のコンクリート製の水路などにおいて，コンクリート部分に植物が繁殖することはなく，生物（小動物や微生物）にとって生息できないものとなっている。
【０００４】
動植物の生育環境にとって水は必要不可欠である。しかし，水に接することがある前記のようなコンクリート構造物でも，コンクリート本来の機能が水密を要するものが多いので，特別なことがない限り，動植物の生育環境がコンクリート内部で形成されることはない。特別なこととは，例えば太陽の直射日光を遮る樹陰等の湿気の多いところで，藻類やコケ植物類がコンクリート表面に繁殖する場合等である。これは，コンクリート表面に気中の水分が付着しても急激な乾燥を免れ，常に表着水を保持できるような条件が備わっているからである。
【０００５】
通常のコンクリート構造物では，水で濡れても水分保持機能がないので，太陽の直射日光等によって水分が蒸発散させられると，コンクリートは乾燥状態となり，表面が乾燥してしまう。このため，例えば土留めに用いられるコンクリート性の擁壁ブロックなどでは植物は全く着生せず，小動物も生息することはない。すなわち，動植物の生態環境としては最悪と考えてもよい。
【０００６】
他方，セメント系コンクリートは，施工性，安全性，経済性などに優れているのも事実であり，構造や力学的な問題に対してもコンクリートに代わる材料を見い出すことは困難である。
【０００７】
したがって，このようなセメント系コンクリートの特質を生かしながら，土壌に似た保水機能を具備し，植物・生物（小動物や微生物）の生態環境が形成できるコンクリートの出現が待たれているところである。
【０００８】
他方，近年では河川の護岸や造成地法面の緑化コンクリートとして，芝や蔦などの植物を植栽できる多孔性のポーラスコンクリートが使用され始めた。このようなポーラスコンクリートは，主として骨材の粒度調整によって空隙を確保したもので，その空隙部に植生基盤を充填することで，植物や微小水性動物などの生息を可能にしている。これらの用途の他にも，ポーラスコンクリートはその空隙部の吸音効果を期待した騒音低減型道路舗装材料として，あるいは高透水性を生かした排水性舗装材料としての利用も試みられている。
【０００９】
しかし，従来のポーラスコンクリートは水が抜ける通路を有するものであり，セメントマトリックス自身に保水性があるものではない。このため，コンクリート自身が水を蓄えられるような保水機能を有する能力は低く，これを期待する場合には土壌等が充填できるような大きな空隙を必要とする。しかし，これではコンクリートとしての十分な強度を発現することは困難であり，用途も限られることになる。
【００１０】
【発明が解決しようとする課題】
したがって本発明の課題は，普通コンクリートと同様に施工性，安全性，経済性および力学的強度を備えながら，吸水・含水性能をもち動植物生育機能を備えたコンクリートを得ることにある。
【００１１】
【課題を解決するための手段】
本発明によれば，セメント，骨材，植物短繊維，水および混和剤からなるコンクリート配合において，骨材粒度と水量の調整により空隙率１５〜２０％または１０〜１５％とし且つ２０Ｋｇ／ｍ3以上の植物短繊維を分散含有させて，空隙率１５〜２０％の場合は透水係数を１.０〜３.０ｃｍ／ｓｅｃ，空隙率１０〜１５％の場合は透水係数を０.１〜０.５ｃｍ／ｓｅｃとしたウエットポーラスコンクリートを提供する。より具体的には，混和材として最大寸法２５ｍｍの骨材および植物短繊維を用いたセメント系コンクリートであって，
単位吸水量：１００Ｌ／ｍ3以上（Ｌはリットルを表す，以下同じ），好ましくは１４０Ｌ／ｍ3以上，更に好ましくは，１６０Ｌ／ｍ3以上，
単位脱水量：５０Ｌ／ｍ3以上，好ましくは７０Ｌ／ｍ3以上，さらに好ましくは８０Ｌ／ｍ3以上
のウエットポーラスコンクリートを提供する。
【００１２】
ここで，単位吸水量は，直径１０ｃｍで高さ２０ｃｍの円柱供試体を１１０℃で湿度０％の乾燥器内にて絶乾状態としてその重量Ｗｄ（Ｋｇ）を測定し，絶乾状態の供試体全体に給水を２４時間続けた時点での重量Ｗｗ（Ｋｇ）を測定し，（Ｗｗ−Ｗｄ）／Ｖの値として，定義する。Ｗｗ−Ｗｄは供試体が吸水した水の重量（Ｋｇ）であり，その数値は供試体が吸水した水の体積（Ｌ）に相当する。Ｖは供試体の体積（ｍ3）である。
また，単位脱水量は，直径１０ｃｍで高さ２０ｃｍの円柱供試体の全体を水中にもはや重量変化が生じないまで浸漬して定重量Ｗｃを測定し，３０℃の乾燥器内で２４時間保持した時点での重量Ｗｅを測定し，（Ｗｃ−Ｗｅ）／Ｖの値として，定義する。Ｗｃ−Ｗｅは供試体から脱水した水の重量（Ｋｇ）であり，その数値は供試体から脱水した水の体積（Ｌ）に相当する。Ｖは供試体の体積（ｍ3）である。単位脱水量が大きいことは，３０℃で２４時間経るまで多くの水を保有できたこと，つまり保水性能が高いことを意味する。
【００１３】
本発明のウエットポーラスコンクリートは，通常のセメント，最大寸法２５ｍｍ以下の骨材，水および混和剤を用いたセメント系コンクリートにおいて，骨材粒度と水量の調整により空隙率１５〜２０％または１０〜１５％を確保し，植物短繊維を２０Ｋｇ／ｍ3以上好ましくは３０Ｋｇ／ｍ3以上配合することにより，単位吸水量を１００Ｌ／ｍ3以上好ましくは１４０Ｌ／ｍ3以上，単位脱水量を５０Ｌ／ｍ3以上好ましくは７０Ｌ／ｍ3以上としたものである。植物短繊維は，麻，綿，籾，藁の少なくとも１種を原料とすることができ，骨材材としては最大寸法２５ｍｍの軽量骨材を用いることもできる。軽量骨材を用いた場合には，気乾比重を１.７以下としたウエットポーラスコンクリートが得られる。混和剤としては高性能ＡＥ減水剤やＡＥ減水剤および増粘剤を使用するのがよい。
【００１４】
【発明の実施の形態】
【００１５】
本発明者らは，骨材をセメントで隙間を持もって固めたいわゆるポーラスコンクリートでは保水性が十分ではないので気中に露出する部分では湿分が保持されず，この結果，必ずしも動植物生育環境には適した素材とはならないことを知った。また，従来のポーラスコンクリートは空隙率が大きいほど強度が低下することは否めず，これを護岸や水際構造物に使用することには制限を受けることもある。本発明に従うウエットポーラスコンクリートは，従来のポーラスコンクリートが有する空隙率１５〜２０％を確保して透水性を保持しながら，ポーラスコンクリートにはない吸水性と保水性（含水性）を新たに付加し且つ構造材として必要な強度も発現させた点に特徴を有し，このための新たな構成として，植物短繊維を配合したものである。
【００１６】
図１は，本発明のウエットポーラスコンクリートの特徴をポーラスコンクリートと対比して図解的に示したものである。ポーラスコンクリートの本来の機能は，図示のように，上方からの水が下方への簡単に抜ける（流下する）という透水性にあり，コンクリート自体での保水・含水機能は持たない。このため，ポーラスコンクリート内部は乾燥が著しく，緑化用などに保水させるためには，保水性材料との組合せを考えねばならない。
【００１７】
本発明に従うウエットポーラスコンクリートも透水性を有するものではあるが，多く吸水して常時含水することができる。これを数値で表現すると，両者とも空隙率１０〜２０％を有するように骨材粒度および水量を調節して製造されるたものであるが，透水係数はポーラスコンクリート 3.0〜5.0 cm/secに対しウエットポーラスコンクリートでは 0.1〜3.0 cm/secと低域側にある。そして単位吸水量と単位脱水量はウエットポーラスコンクリートでは例えば１７０Ｌ／ｍ3と９０Ｌ／ｍ3を示し，ポーラスコンクリートとは比較にならないほどに高い。これは，通常のポーラスコンクリート配合材に植物短繊維を配合したことによってもたらされ，これによって吸水・含水機能がコンクリート内で発現すると考えてよい。
【００１８】
本発明で使用する植物短繊維は例えば麻，綿，籾，藁のような植物繊維を原料とするものであり，これらはコンクリート中に分散配合されると，微細な水の通路を形成することができ，その毛細管的な通路が水を吸水し且つ保水する。したがって，水分を適度に与えると常に湿潤状態を保つことができる。
【００１９】
すなわち本発明によれば，吸水作用, 保水作用, 含水作用, 蒸発散作用, 毛細管作用を併せもつウエットポーラスコンクリートが得られるのであり，このような作用は自然土壌に類似することから，その生態系に合った動植物生育環境を形成するのに役立つ。従来のコンクリートが動植物の生育環境を形成するのに害を与えていたのとは好対照である。
【００２０】
以下に, 本発明で特定する事項を説明する。
【００２１】
本発明のウエットポーラスコンクリートは，植物短繊維以外の材料は，従来のポーラスコンクリートのものと同じものを使用して構成することができる。すなわち, 通常のポーラスコンクリートの場合と同様に，混和材として最大寸法２５ｍｍ好ましくは最大寸法２０ｍｍの粗骨材を使用し，必要に応じて細骨材を配合して（細骨材は使用しない場合もある），空隙をもたせて粗骨材同士をセメントで固める。その空隙は空隙率で１０〜２０％とするのがよい。骨材として軽量骨材を使用することもでき，これによって気乾比重で１.７以下の軽量ウエットポーラスコンクリートを得ることもできる。
【００２２】
空隙率１０〜２０％のポーラスコンクリートでは透水係数が 3.0〜5.0 cm/sec程度となるが，本発明のウエットポーラスコンクリートでは植物短繊維を配合することにより空隙率１５〜２０％で透水係数 1.0〜3.0 cm/sec，空隙率１０〜１５％で透水係数 0.1〜0.5 cm/secとする。植物短繊維の配合量としては２０〜８０Ｋｇ／ｍ3の範囲とするのがよく，植物短繊維の配合量が多いほど，ウエットポーラスコンクリートの湿潤性能は高まる。しかし，骨材表面が植物短繊維で覆われるところが増え，骨材・セメント間の接合強度を劣化させることにもなるので，８０Ｋｇ／ｍ3以下，好ましくは６０Ｋｇ／ｍ3以下とするのがよい。練り混ぜに際しては，セメントペーストに植物短繊維を先練りし，植物短繊維入りセメントペーストを粗骨材と練り混ぜる方法が好ましい。一般に植物短繊維は，コンクリートに混入されると腐食しがたくなる性質があり，例えば麻はエジプトのピラミッドからも腐食していないものが発見されている実績がある。
【００２３】
植物短繊維の使用にあたっては，よくほぐした状態で練り混ぜるのがよい。植物短繊維の性質上，その繊維一本一本の径や長さ，さらには表面状態や形状（針状か板状かなど）はランダムであるが，要するところ，その植物短繊維の性質に応じてコンクリート中によく分散できるような寸法形状とすればよい。麻を例にとれば，ほぼ長さが２〜１２ｍｍで，径が０.２〜０.７ｍｍ程度の短繊維のものを練り混ぜ中のコンクリートに少しづつ投入して分散させればよい。そのさい，水を混入する前の空練りを６０秒以上行うことが好ましい。またコンクリート用分散剤例えば高性能減水剤（レオビルド８０００ＥＳなど）をコンクリートに添加して，植物短繊維の分散を促進させることも好ましい。
【００２４】
空隙率１０〜２０％が得られる材料配合において，さらに植物短繊維を２０Ｋｇ／ｍ3以上を配合した場合に，水セメント比をポーラスコンクリートの場合よりも高くして（例えばポーラスコンクリートでは水セメントが２５〜３５％程度であったものをウエットポーラスコンクリートでは３５〜４５％程度に高めて）練り混ぜると，スランプ値約１.０ｃｍ以下の混練物が得られ，その硬化品は，空隙率１５〜２０％の場合に透水係数が 1.0〜3.0 cm/sec，空隙率１０〜１５％の場合に透水係数が 0.1〜0.5 cm/secで，単位吸水量が１００〜２００Ｌ／ｍ3，単位脱水量が５０〜１００Ｌ／ｍ3のウエットポーラスコンクリートを得ることができる。
【００２５】
代表的なウエットポーラスコンクリートの材料配合例を挙げると，
0004342138.tif 000002
を例示できる。
【００２６】
また，軽量骨材を使用した場合の材料配合例を挙げると，
水：１８０〜２４０Ｋｇ／ｍ3
セメント：４００〜６００Ｋｇ／ｍ3
水セメント比：４０〜４５％
軽量骨材：３００〜８００Ｌ
細骨材：  ２００〜６００Ｋｇ／ｍ3
植物短繊維：２０〜８０Ｋｇ／ｍ3
混和剤として，高性能減水剤：４〜５Ｋｇ／ｍ3
を例示できる。
【００２７】
【実施例】
【００２８】
〔実施例１〕
表１に示す示方配合で且つ下記の設計基準でウエットポーラスコンクリートを製造した。
設計基準強度ｆ'ck ＝８０kgf/cm2
粗骨材の最大寸法  ＝２０ｍｍ
スランプの範囲    ＝１.０ｃｍ以下
空隙率            ＝１５〜２０％
水セメント比      ＝４０％
透水係数          ＝１.０〜３.０ｃｍ／ｓｅｃ
気乾比重          ＝１.９０
【００２９】
【表１】
0004342138.tif 000003
【００３０】
使用した骨材は栃木県葛生町産（駒形石灰工業株式会社製Ｇ：２００５）であり，増粘剤は信越化学工業株式会社製のＳＦＣＡ２０００，混和剤は株式会社エヌエムビー社製の８０００ＥＳである。植物短繊維は麻の短繊維を用いた。
【００３１】
得られたフレッシュコンクリートはスランプは０.０ｃｍであった。硬化体の圧縮強度および曲げ強度は３本の供試体の平均値で次の値を示した。硬化体の外観は「粗目おこし」に似たものであった。
圧縮強度
材令３日＝１９.６kgf/cm2
材令７日＝４４.３kgf/cm2
材令14日＝８３.８kgf/cm2
材令28日＝１２３kgf/cm2
曲げ強度
材令28日＝２５.１kgf/cm2
【００３２】
水中および気中での長さ試験では次の結果が得られた。
水中３日        407.22  ｍｍ
気乾３日        407.21  ｍｍ
気乾７日        407.10  ｍｍ
気乾14日        406.15  ｍｍ
気乾28日        406.12  ｍｍ
気乾91日        406.07  ｍｍ
【００３３】
材令１０日の供試体（直径１０ｃｍ，高さ２０ｃｍで，容積１.５７リットルの円柱供試体）を用いて下記の条件で単位吸水量と単位脱水量の経時変化を測定した。
【００３４】
単位吸水量の測定：材令１０日の供試体をいったん湿潤し，１１０℃の乾燥器（湿度０％）内で５日間乾燥させて絶乾状態とした。絶乾状態の重量Ｗｄは２.７５０Ｋｇであった。この絶乾状態の供試体に連続的に給水を開始し，給水開始からの経過時間毎の重量Ｗｗn(Ｋｇ) を測定し，単位吸水量（Ｗｗn −Ｗｄ）／Ｖ( Ｌ/ ｍ3) を求めた。その結果を表２および図２に示した。単位吸水量の容積％を単位吸水率（％）として，表２に併記した。
【００３５】
単位脱水量の測定：材令８日の供試体を水中に３日間浸漬し，もはや重量変化が生じないことを確認して定重量Ｗｃ（Ｋｇ）を測定し，この定重量物を３０℃の乾燥器内で経過時間ごとの重量Ｗｅn （Ｋｇ）を測定し，（Ｗｃ−Ｗｅn ）／Ｖを求める。その結果を表３および図３に示した。また，その容積％を単位脱水率として，表３に併記した。
【００３６】
【表２】
0004342138.tif 000004
【００３７】
【表３】
0004342138.tif 000005
【００３８】
表２（図２）の結果から，本例のコンクリートは２４時間給水を続けた時点での単位吸水量がほぼ１６６リットル／ｍ3であり，吸水能力が高いこと，とくにこの単位吸水量近くに数時間で達していることから，積極的に吸水する能力が著しく高いことが明らかである。
【００３９】
また，表３（図３）の結果から，本例のコンクリートは３０℃で２４時間後の単位脱水量が８２リットル／ｍ3であり，非常に保水機能が高いこと，そして，その後２，３，４，５，６，７日と経過してもなお脱水し続け，７日後での単位脱水率は１０８リットル／ｍ3に達していることから，水をしぶとく保有しており，含水・保水機能が極めて高いことがわかる。
【００４０】
〔実施例２〕
表４に示す示方配合で且つ下記の設計基準で軽量ウエットポーラスコンクリートを製造した。
設計基準強度ｆ'ck ＝８０kgf/cm2
粗骨材の最大寸法  ＝２５ｍｍ
スランプの範囲    ＝１.０ｃｍ以下
空隙率            ＝１０〜１５％
水セメント比      ＝４０％
透水係数          ＝０.１〜０.５ｃｍ／ｓｅｃ
気乾比重          ＝１.５５
【００４１】
【表４】
0004342138.tif 000006
【００４２】
使用した骨材はアラノパーライト株式会社製の軽量骨材および有恒工業株式会社の細骨材，混和剤は株式会社エヌエムビー社製の８０００ＥＳである。植物短繊維は麻の短繊維を用いた。
【００４３】
得られたフレッシュコンクリートはスランプは０.０ｃｍであった。硬化体の圧縮強度および曲げ強度は３本の供試体の平均値で次の値を示した。硬化体の外観は「細目おこし」に似たものであった。
圧縮強度
材令３日＝２０.８kgf/cm2
材令７日＝５２.８kgf/cm2
材令14日＝１０２kgf/cm2
材令28日＝１２１kgf/cm2
曲げ強度
材令28日＝２５.４kgf/cm2
【００４４】
水中および気中での長さ試験では次の結果が得られた。
水中３日        406.34  ｍｍ
気乾３日        406.11  ｍｍ
気乾７日        405.84  ｍｍ
気乾14日        405.81  ｍｍ
気乾28日        405.78  ｍｍ
気乾91日        405.70  ｍｍ
【００４５】
材令１０日の供試体（直径１０ｃｍ，高さ２０ｃｍで，容積１.５７リットルの円柱供試体）を用いて下記の条件で単位吸水量と単位脱水量の経時変化を測定した。
【００４６】
単位吸水量の測定：材令２１日の供試体をいったん湿潤し，１１０℃の乾燥器（湿度０％）内で５日間乾燥させて絶乾状態とした。絶乾状態の重量Ｗｄは２.０５０Ｋｇであった。この絶乾状態の供試体に連続的に給水を開始し，給水開始からの経過時間毎の重量Ｗｗn(Ｋｇ) を測定し，単位吸水量（Ｗｗn −Ｗｄ）／Ｖ( Ｌ/ ｍ3) を求めた。その結果を表５および図４に示した。単位吸水量の容積％を単位吸水率（％）として，表５に併記した。
【００４７】
単位脱水量の測定：材令２９日の供試体を水中に５日間浸漬し，もはや重量変化が生じないことを確認して定重量Ｗｃ（Ｋｇ）を測定し，この定重量物を３０℃の乾燥器内で経過時間ごとの重量Ｗｅn （Ｋｇ）を測定し，（Ｗｃ−Ｗｅn ）／Ｖを求める。その結果を表６および図５に示した。また，その容積％を単位脱水率として，表６に併記した。
【００４８】
【表５】
0004342138.tif 000007
【００４９】
【表６】
0004342138.tif 000008
【００５０】
表５（図４）の結果から，本例の軽量コンクリートは２４時間給水を続けた時点での単位吸水量がほぼ３７６リットル／ｍ3であり極めて吸水量が多い。またほぼ３時間でこの単位吸水量３６９リットル／ｍ3達していることから，吸水力も著しく高いことが明らかである。
【００５１】
表６（図５）の結果から，本例の軽量コンクリートは３０℃で２４時間後の単位脱水量が１５３リットル／ｍ3であり，非常に保水機能が高いこと，そして，その後２，３，４，５，６，７日と経過してもどんどん脱水し続け，７日後の単位脱水率はほぼ２７０リットル／ｍ3にも達する。すなわち３０℃でも徐々に長時間にわたって水を放出することができることから，含水・保水機能が極めて高いことがわかる。
【００５２】
〔比較例〕
表７に示す示方配合で且つ下記の設計基準でポーラスコンクリートを製造した。
設計基準強度ｆ'ck ＝８０kgf/cm2
粗骨材の最大寸法  ＝２０ｍｍ
スランプの範囲    ＝１.０ｃｍ以下
空隙率            ＝２０〜２５％
水セメント比      ＝２８％
透水係数          ＝３.０〜５.０ｃｍ／ｓｅｃ
気乾比重          ＝１.７８
【００５３】
【表７】
0004342138.tif 000009
【００５４】
使用した骨材は栃木県葛生町産（駒形石灰工業株式会社製Ｇ：２００５）であり，増粘剤は信越化学工業株式会社製のＳＦＣＡ２０００，混和剤は株式会社エヌエムビー社製の８０００ＥＳである。
【００５５】
得られたフレッシュコンクリートはスランプは０.０ｃｍであった。硬化体の圧縮強度および曲げ強度は３本の供試体の平均値で次の値を示した。硬化体の外観は「おこし」に似たものであった。
圧縮強度
材令３日＝４８.４kgf/cm2
材令７日＝７１.２kgf/cm2
材令14日＝１００kgf/cm2
材令28日＝１１１kgf/cm2
曲げ強度
材令28日＝１５.０kgf/cm2
【００５６】
水中および気中での長さ試験では次の結果が得られた。
水中３日        406.82  ｍｍ
気乾３日        406.78  ｍｍ
気乾７日        406.75  ｍｍ
気乾14日        406.75  ｍｍ
気乾28日        406.64  ｍｍ
気乾91日        406.48  ｍｍ
【００５７】
材令１０日の供試体（直径１０ｃｍ，高さ２０ｃｍで，容積１.５７リットルの円柱供試体）を用いて下記の条件で単位吸水量と単位脱水量の経時変化を測定した。
【００５８】
単位吸水量の測定：材令１３日の供試体をいったん湿潤し，１１０℃の乾燥器（湿度０％）内で５日間乾燥させて絶乾状態とした。絶乾状態の重量Ｗｄは２.７２０Ｋｇであった。この絶乾状態の供試体に連続的に給水を開始し，給水開始からの経過時間毎の重量Ｗｗn(Ｋｇ) を測定し，単位吸水量（Ｗｗn −Ｗｄ）／Ｖ( Ｌ/ ｍ3) を求めた。その結果を表８および図６に示した。単位吸水量の容積％を単位吸水率（％）として，表８に併記した。
【００５９】
単位脱水量の測定：材令１１日の供試体を水中に３日間浸漬し，もはや重量変化が生じないことを確認して定重量Ｗｃ（Ｋｇ）を測定し，この定重量物を３０℃の乾燥器内で経過時間ごとの重量Ｗｅn （Ｋｇ）を測定し，（Ｗｃ−Ｗｅn ）／Ｖを求める。その結果を表９および図７に示した。また，その容積％を単位脱水率として，表９に併記した。
【００６０】
【表８】
0004342138.tif 000010
【００６１】
【表９】
0004342138.tif 000011
【００６２】
表８（図６）の結果から，本例のポーラスコンクリートは２４時間給水を続けた時点での単位吸水量がほぼ５７リットル／ｍ3であり，実施例１および２のものに比べて吸水能力は極めて低い。
【００６３】
また，表９（図７）の結果から，本例のコンクリートは３０℃で２４時間後の単位脱水量が４５リットル／ｍ3であり，２日間で吸水した量の水は全て脱水されてしまう。すなわち，保水能力は実施例１や２のものに比べて極めて低い。
【００６４】
【発明の効果】
以上説明したように，本発明によると，水を吸い上げる能力が高く且つ吸水した水は内部に安定して貯留される保水能力の高いウエットポーラスコンクリートが得られ，しかも，圧縮強度はポーラスコンクリートとしては十分に高いものが得られ，曲げ強度も高い。したがって，動植物生育環境の保全に好適な材料を提供でき，環境に適応した敷設造り，とりわけ，水際敷設の構造材として好適なコンクリート材料を提供できる。
【図面の簡単な説明】
【図１】本発明のウエットポーラスコンクリートをポーラスコンクリートと対比して示した機能説明図である。
【図２】本発明に従うウエットポーラスコンクリートの単位吸水量の経時変化を示した図である。
【図３】本発明に従うウエットポーラスコンクリートの単位脱水量の経時変化を示した図である。
【図４】本発明の他の例に従うウエットポーラスコンクリートの単位吸水量の経時変化を示した図である。
【図５】本発明の他の例に従うウエットポーラスコンクリートの単位脱水量の経時変化を示した図である。
【図６】比較例のポーラスコンクリートの単位吸水量の経時変化を示した図である。
【図７】比較例のポーラスコンクリートの単位脱水量の経時変化を示した図である。
【図１】
0004342138.tif 000012
【図２】
0004342138.tif 000013
【図３】
0004342138.tif 000014
【図４】
0004342138.tif 000015
【図５】
0004342138.tif 000016
【図６】
0004342138.tif 000017
【図７】
0004342138.tif 000018